(57)【特許請求の範囲】
【請求項１】
（Ａ）以下の（ａ）〜（ｃ）成分を共重合することにより得られるカルボキシル基を有する水溶性又は水分散性ビニル系共重合体であって、そのガラス転位温度Ｔｇが０〜２０℃の範囲であり、溶解性パラメーターＳＰ値が９．０〜９．５の範囲である共重合体  ６０〜９５重量部、
（ａ）カルボキシル基を有する共重合性ビニル系単量体  ２〜１５重量部、
（ｂ）水酸基を有する共重合性ビニル系単量体  ２〜１５重量部、
（ｃ）（ａ）（ｂ）以外の共重合性ビニル系単量体  ７０〜９６重量部、
（Ｂ）硬化剤  ５〜４０重量部、
から成ることを特徴とするマイクロ構造体の製造に用いる電着用樹脂組成物。
【請求項２】
前記共重合体（Ａ）の溶解性パラメーターＳＰ値が９．３〜９．５の範囲であることを特徴とする請求項１に記載のマイクロ構造体の製造に用いる電着用樹脂組成物。
【発明の詳細な説明】
【技術分野】
【０００１】
本発明は、マイクロ構造体製造に係る電着樹脂用組成物に関するものである。
マイクロ構造体とは、マイクロレンズ、ＬＥＤ用レンズ、太陽電池パネルの集光用マイクロレンズ、ＣＣＤやＣＭＯＳイメージセンサー用マイクロレンズ、オンチップ型マイクロレンズ、紙幣の偽造防止用マイクロレンズ、再帰反射用マイクロレンズがあり、一つの大きさは、縦、横、高さは１ｍｍ以下のものであり、これらを並べてアレイ状に使用しても構わない。
【背景技術】
【０００２】
ビデオカメラ、携帯電話、デジタルカメラ等に使用するＣＣＤ、ＣＭＯＳイメージセンサーは、シリコンウエハ上にフォトダイオードによる受光素子を作製し、その上にカラーフィルタとマイクロレンズを貼り合わせ形成する。受光素子は、光の明暗に反応し電気信号を発生するものであるがこれだけではカラー画像にはならないためカラーフィルタが必要になる。また、受光素子に効率良く集光させるためにはマイクロレンズが必要となる。受光素子とカラーフィルタ間には、電気配線層が存在し集光効率を下げる要因の１つになっているが、この課題はマイクロレンズを着色することでカラーフィルタと一体化し、電気配線層を受光素子の反対側に形成することにより解決可能である。
【０００３】
マイクロ構造体を形成する方法には、レジストに電子線を照射して直接形成する方法、インクジェットを用いる方法あるいは電着を用いる方法等がある(特許文献１)。
電着法でマイクロ構造体を形成する方法は、ＩＴＯ基板、シリコンウエハ等の導電性基板上にドライフィルムレジスト、電着レジスト、液状レジスト等の感光性樹脂を塗布してフォトリソグラフィ法により所定のパターンを形成し、次いで電着樹脂を塗布することで形成される。しかし、どのような電着樹脂でも電着塗布して焼付乾燥するだけでマイクロ構造体を形成できる訳では無く、一般的な電着樹脂では半球状のマイクロレンズ形状を得るには電着・焼付乾燥後に樹脂が流動したり、レベリング不足により塗膜表面が凹凸になるなど均一な形状にできない場合が多く発生し、更に、シリコンウエハ上への電着では、シリコンウエハの表面張力により電着樹脂のハジキが発生し均一に塗布できないため、シリコンウエハ上でのマイクロ構造体作製が困難であった。
【先行技術文献】
【特許文献】
【０００４】
【特許文献１】特開２００３−２６２７０７号公報
【発明の概要】
【発明が解決しようとする課題】
【０００５】
本発明は、前記したような従来技術における問題点を解決し、複雑な製造工程を用いず、電着塗布後に焼付乾燥加熱するのみでマイクロ構造体の形成が可能であり、更に着色することでカラーフィルタの機能を備えたマイクロレンズ作製が可能で、かつシリコンウエハ上に良好な形状のマイクロ構造体を形成できる電着樹脂用組成物を提供することを目的とする。
【課題を解決するための手段】
【０００６】
上記問題点に対して鋭意研究の結果、本願発明者らは、電着用樹脂組成物における樹脂成分として、特定のガラス転位温度Ｔｇと溶解性パラメータＳＰ値とを有し、置換基としてカルボキシル基又は３級アミノアルキル基を有する単量体成分及び置換基として水酸基を有する単量体成分を含む共重合体（Ａ）と硬化剤（Ｂ）とを含有する電着樹脂用組成物
を用いて電着塗装を行なうことにより、上記課題を克服できることを見出し、本願発明にいたった。
すなわち本発明は、（Ａ）以下の（ａ）〜（ｃ）成分を共重合することにより得られるカルボキシル基又は３級アミノアルキル基を有する水溶性又は水分散性ビニル系共重合体であって、そのガラス転位温度Ｔｇが０〜２０℃の範囲であり、溶解性パラメーターＳＰ値が９．０〜９．５の範囲である共重合体  ６０〜９５重量部、
（ａ）カルボキシル基又は３級アミノアルキル基を有する共重合性ビニル系単量体  ２〜１５重量部、
（ｂ）水酸基を有する共重合性ビニル系単量体  ２〜１５重量部、
（ｃ）（ａ）（ｂ）以外の共重合性ビニル系単量体  ７０〜９６重量部、
（Ｂ）硬化剤  ５〜４０重量部、
から成ることを特徴とするマイクロ構造体の製造に用いる電着用樹脂組成物である。
【０００７】
ここで、ビニル系共重合体のガラス転位温度Ｔｇは、使用する単量体のＴｇ値より求めることが出来る。例えば、成書では北岡協三著、新高分子文庫７  塗料用合成樹脂入門（高分子刊行会）に記載されている値を用いて、以下の式より算出した。
ビニル系共重合体の１／Ｔｇ値＝１／Ｔｇ1×Ｗｔ1＋１／Ｔｇ2×Ｗｔ2＋・・・＋１／Ｔｇn×Ｗｔn
上式中のＴｇ1、Ｔｇ2、・・・Ｔｇnは成書に記載の各単量体のＴｇ値、Ｗｔ1、Ｗｔ2、
・・・
Ｗｔnは各単量体の総量に対する質量分率である。
【０００８】
また、溶解性パラメーターＳＰ値（σ）は、使用する単量体についてＦｅｄｏｒｓの溶解性パラメーター算出式（Ｒ．Ｆ.Ｆｅｄｏｒｓ，Ｐｏｌｙｍ．Ｅｎｇ．Ｓｃｉ．，１４［２］１４７（１９７４）  具体的数値は、材料技術研究協会編「実用版プラスチックのコーティング技術総覧」９７〜１３８頁に記載されている。）を用いて計算した。
δ＝（ΔＥ／Ｖ）１／２＝（ΣΔｅ1／ΣΔｖ1）１／２
ΔＥ：凝集エネルギー
Ｖ：モル体積
Δｅ1：原子又は原子団の蒸発エネルギー
Δｖ1：原子又は原子団のモル体積
次に、次式によりビニル系共重合体のＳＰ値を算出した。
ビニル系共重合体のＳＰ値＝δ1×Ｗｔ1＋δ2×Ｗｔ2＋…＋δn×Ｗｔn
上式中のδ1、δ2、…δnは算出された各単量体のδ値、Ｗｔ1、Ｗｔ2、・・・Ｗｔnは各単量体の総量に対する質量分率である。
以上のとおり、本発明で使用する特定のガラス転位温度Ｔｇ範囲及び溶解性パラメーターＳＰ値（σ）範囲を有する水溶性又は水分散性ビニル系共重合体は、単量体のＴｇ及びＳＰ値（σ）を参考に使用する単量体を適宜組合わせることにより合成することができる。
【発明の効果】
【０００９】
本発明の電着樹脂用組成物は上記したような構成であり、本発明の特定のガラス転位温度Ｔｇ範囲及び溶解性パラメーターＳＰ値（σ）範囲を有する水溶性又は水分散性ビニル系共重合体を含む電着樹脂用組成物を使用することで、再現性良くマイクロ構造体の作製ができ、シリコンウエハ上にも良好な電着塗膜を得ることができ、産業上極めて有用である。
【発明を実施するための形態】
【００１０】
本発明の構成と作用を説明する。本発明においては、置換基としてカルボキシル基又は３級アミノアルキル基を有する単量体成分及び置換基として水酸基を有する単量体成分を
含む水溶性又は水分散性ビニル系共重合体（Ａ）、硬化剤（Ｂ）の各成分は、電着樹脂用組成物を得るための必須構成成分である。
（Ａ）成分の水溶性又は水分散性のビニル系共重合体を構成する、置換基としてカルボキシル基を有する共重合性ビニル系単量体（ａ）としては、アクリル酸、メタクリル酸、アクリル酸ダイマー、イタコン酸、無水マレイン酸、マレイン酸、フマル酸、クロトン酸、シトラコン酸、メサコン酸等のアクリル系アニオン電着塗料に一般的に使用されるものを用いることができるがこれらに限定されない。これらの中では、アクリル酸、メタクリル酸を用いるのが望ましい。
置換基として３級アミノアルキル基を有する共重合性ビニル系単量体（ａ）としては、ジメチルアミノエチルアクリレート、ジメチルアミノエチルメタクリレート、ジエチルアミノエチルアクリレート、ジエチルアミノエチルメタクリレート、ジメチルアミノプロピルアクリルアミド等のアクリル系カチオン電着塗料に一般的に使用されるものを用いることができるがこれらに限定されない。
【００１１】
（Ａ）成分の水溶性又は水分散性のビニル系共重合体を構成する、置換基として水酸基を含有する単量体（ｂ）としては、２−ヒドロキシエチルアクリレート、２−ヒドロキシエチルメタクリレート、２−ヒドロキシプロピルアクリレート、２−ヒドロキシプロピルメタクリレート、４−ヒドロキシブチルアクリレート、４−ヒドロキシブチルメタクリレート、ジエチレングリコールモノアクリレート、シクロヘキサンジメタノールモノアクリレート、シクロヘキサンジメタノールモノメタクリレート等が挙げられる。
【００１２】
（Ａ）成分の水溶性又は水分散性ビニル系共重合体を構成する、その他のビニル系単量体（ｃ）としては、メチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、ノルマルブチルアクリレート、ノルマルブチルメタクリレート、ノルマルヘキシルアクリレート、ノルマルヘキシルメタクリレート、ノルマルヘプチルアクリレート、ノルマルヘプチルメタクリレート、２−エチルヘキシルアクリレート、２−エチルヘキシルメタクリレート、ノルマルラウリルアクリレート、ラウリルメタクリレート、ステアリルアクリレート、ステアリルメタクリレート等の炭素数約２０までのアルキル基を有する同様な共重合性ビニルエステルやシクロヘキシルアクリレート、シクロヘキシルメタクリレート、イソボルニルアクリレート、イソボルニルメタクリレートなどの側鎖に脂環式炭化水素基を有する共重合性ビニルエステル系単量体、スチレン、α−メチルスチレン、α−クロロスチレン、ビニルトルエン等の芳香族基を有するビニル系単量体が使用できる。さらにアクリルアミド、Ｎ−メチロールアクリルアミド、Ｎ−メトキシメチルアクリルアミド、Ｎ−エトキシメチルアクリルアミド、Ｎ−イソブトキシメチルアクリルアミド、Ｎ−ブトキシメチルアクリルアミド、メタクリルアミド、Ｎ−メチロールメタクリルアミド、Ｎ−メトキシメチルメタクリルアミド、Ｎ−エトキシメチルメタクリルアミド、Ｎ−イソブトキシメチルメタクリルアミド、Ｎ−ブトキシメチルメタクリルアミド等の（メタ）アクリルアミド類やアクリロニトリル、酢酸ビニル等を使用することもできる。
【００１３】
（Ａ）成分の水溶性又は水分散性ビニル系共重合体は、ガラス転位温度Ｔｇが２０℃を越えると電着後の加熱乾燥時の塗膜の流動性が劣り球面状の形状は得られない。また、０℃未満であると流動性が良すぎるために平滑な塗膜となり、やはり、球面状の形状は得られない。
溶解性パラメーターＳＰ値が９．５を越えると、シリコンウエハへ電着塗布した時に電着樹脂が基材表面ではじかれて成膜できない。一方、９．０未満であるとビニル系共重合体の水溶性又は水分散性が悪くなり、電着樹脂液の沈降分離が発生する。よって、ＳＰ値は９．０〜９．５の範囲であることが好ましく、９．３〜９．５の範囲がより好ましい。
水溶性又は水分散性ビニル系共重合体（Ａ）成分中の、置換基としてカルボキシル基又
は３級アミノアルキル基を有する共重合性ビニル系単量体（ａ）の割合が２重量部未満であると液安定性が悪く、１５重量部を超えると耐水性が悪くなり、塗布後水洗水で再溶解が起こり、５重量部から１０重量部の範囲であることが好ましい。また、置換基として水酸基を有する共重合性ビニル系単量体（ｂ）の割合が２重量部未満であると硬化剤（Ｂ）との架橋反応が進行し難く十分な塗膜性能が得られず、１５重量部を超えると耐水性が悪くなり４重量部から１２重量部の範囲であることがより好ましい。
【００１４】
（Ａ）成分の水溶性又は水分散性ビニル系共重合体を重合する際に使用される溶剤は、一般的なものが使用できるが、水溶性又は水分散性という点からイソプロピルアルコール、ノルマルブタノール、イソブタノール等のアルコール類、エチレングリコールモノブチルエーテル、エチレングリコールモノターシャリーブチルエーテル等のセロソルブ類、プロピレングリコールモノメチルエーテル、プロピレングリコールモノプロピルエーテル、プロピレングリコールモノブチルエーテル等のプロピレングリコールエーテル類が望ましい。  なお、アセテート系溶剤は、水により加水分解を受けるため本発明で使用する溶剤には適さない。
（Ａ）成分の水溶性又は水分散性ビニル系共重合体を重合する際に使用される重合開始剤は、アゾビスイソブチロニトリル、２，２’−アゾビス（２，４−ジメチルバレロニトリル）等のアゾ系開始剤、過酸化ベンゾイル、２，５−ジメチル−２，５−ジ（ｔ−ブチルペルオキシ）ヘキサン等の過酸化物等が使用できる。
【００１５】
（Ｂ）成分の硬化剤としては、置換基としてカルボキシル基を有するビニル系共重合性（Ａ）の場合は、アミノ樹脂が最適であり、置換基として３級アミノアルキル基を有するビニル系共重合性（Ａ）の場合は、ブロックイソシアネート化合物が適している。また、多官能アクリレートやエポキシド化合物、オキセタン化合物等と光重合開始剤を混合した光硬化性樹脂を使用することも可能である。
アミノ樹脂としては、メラミン樹脂、ベンゾグアナミン樹脂、尿素樹脂等が使用できる。特にメラミン樹脂では、メチロール基の少なくとも一部を低級アルコールでアルコキシ化したアルコキシ化メラミンが好ましく、その際、低級アルコールとしては、メチルアルコール、エチルアルコール、ｎ−プロピルアルコール、イソプロピルアルコール、ｎ−ブチルアルコール、イソブチルアルコール等の一種または二種以上を使用できる。
【００１６】
ブロックイソシアネート化合物としては、一般的なヘキサメチレンジイソシアネート、イソホロンジイソシアネート、これらのビウレット体、イソシアヌレート体、トリメチロールプロパンのアダクト体等をブロック化したものが使用できる。ブロック剤としては、メチルエチルケトンオキシム、ジメチルピラゾール、ε−カプロラクタム等が使用できる。
光硬化性樹脂としては、光ラジカル重合を利用するものとして多官能アクリレートにジペンタエリスリトールヘキサ及びペンタアクリレートやトリメチロールプロパントリアクリレートなどが使用でき、光重合開始剤としては２−ヒドロキシ−１−｛４−[４−（２−ヒドロキシ−２−メチル−プロピオニル）−ベンジル]−フェニル｝−２−メチル−プロパン−１−オンや２−メチル−１−[４−（メチルチオ）フェニル]−２−モルフォリノプロパン−１−オンなどが使用できる。
光カチオン重合を利用するものとしては、エポキシド化合物やオキセタン化合物が使用でき光重合開始剤としてモノスルホニウム塩等が使用できる。
水溶性又は水分散性ビニル系共重合体（Ａ）成分は、６０〜９５重量部、好ましくは６５〜８０重量部、硬化剤（Ｂ）は、５〜４０重量部、好ましくは２０〜３５重量部である。水溶性又は水分散性ビニル系共重合体（Ａ）の割合が、６０重量部未満では、電着樹脂液の分離沈降が発生し、９５重量部を超えると十分な塗膜性能が得られない。硬化剤（Ｂ）の割合が、５重量部未満では、十分な塗膜性能が得られず、４０重量部を超えると電着樹脂液の分離沈降が発生する。
【００１７】
本発明における水溶性又は水分散性ビニル系共重合体（Ａ）のカルボキシル基を中和するのに用いることができる有機アミンとしては、モノメチルアミン、ジメチルアミン、トリメチルアミン、モノエチルアミン、ジエチルアミン、トリエチルアミン、モノイソプロピルアミン、ジイソプロピルアミン、トリイソプロピルアミン、モノブチルアミン、ジブチルアミン、トリブチルアミン、等のアルキルアミン類、モノエタノールアミン、ジエタノールアミン、トリエタノールアミン、モノ（２-ヒドロキシプロピル）アミン、ジ（２-ヒドロキシプロピル）アミン、トリ（２-ヒドロキシプロピル）アミン、ジメチルアミノエタノール、ジエチルアミノエタノール、などのアルカノールアミン類、エチレンジアミン、プロピレンジアミン、ジエチレンイミン、プロピレンイミン等のアルキレンイミン類、ピペラジン、モルホリン、ピラジン、ピリジン等が挙げられる。
中和するための有機アミンは、本発明の水溶性又は水分散性ビニル系共重合体（Ａ）のカルボキシル基１モルに対し、有機アミンは、０．２〜０．９モル、好ましくは、０．３〜０．５モルで用いる。有機アミンが、０．２モル未満では、十分な水分散性が得られず液安定性が悪く沈降を生じやすく、０．９モル以上では、塩基性が増加するため電着時に水の電気分解によるガスが起こり塗膜中にピンホールが発生し易くなる。
【００１８】
本発明における水溶性又は水分散性ビニル系共重合体（Ａ）の３級アミノアルキル基を中和するのに用いることができる酸としては、ギ酸、酢酸、プロピオン酸、乳酸、２−エチルブタン酸、オクチル酸などの有機酸が挙げられ、３級アミノアルキル基１モルに対し、有機酸は、０．２から０．９モル、好ましくは、０．３〜０．５モルで用いる。
有機酸が、０．２モル未満では、十分な水分散性が得られず液安定性が悪く沈降を生じやすく、０．９モル以上では、酸性が増加するため電着時に水の電気分解によるガスが起こり塗膜中にピンホールが発生し易くなる。
本発明により構成される電着樹脂用組成物は基板上に電着塗装されるが、基板としてはＩＴＯ膜の透明性電極、シリコンウエハなどの導電性の被膜層を有する基板や銅、アルミニウムなどの金属板が使用できる。
また、基板は、予めフォトレジストを塗布して所定のパターンを描画したフォトマスク越しに露光し更に現像して、本発明の電着樹脂を塗布する部分を限定しマイクロ構造体を形成出来るようにする。
【００１９】
また、電着塗布条件としては、通電工程において印加される電圧は１０〜２００Ｖ、好ましくは２０〜１００Ｖであり、通電時間は０．１分〜１０分、好ましくは０．５〜５分である。電圧が高いほど通電時間は短く、電圧が低ければ通電時間を長くする。印加電圧は通電と同時に設定電圧をかけるハードスタート、あるいは徐々に設定電圧まで電圧を上げていくソフトスタートのいずれでもかまわない。
電着塗装された被塗装物は、水洗され、次いで９０℃で３０分間程度加熱し、塗装膜中の水分を乾燥すると同時に電着樹脂は流動し半球状のマイクロ構造体を形成する。加熱温度は、５０℃から１２０℃、好ましくは６０℃から１００℃である。５０℃未満では電着樹脂の流動が起こらず、１２０℃以上では流動し過ぎてマイクロ構造体を形成しない。加熱時間は、２０分から１２０分、好ましくは３０分から６０分である。２０分未満であると水溶性又は水分散性ビニル系共重合体（Ａ）と硬化剤（Ｂ）の反応が進行せず、１２０分以上ではマイクロ構造体を形成する工程時間が長くなり実用性が低下する。
また、本電着樹脂液に水性顔料を添加してマイクロ構造体を着色することも可能である。
アニオン性電着液とカチオン性電着液では、適する水性顔料がそれぞれで異なるため選定に注意が必要である。
多色化する場合は、予め基板に塗布するフォトレジストをポジ型のものを使用する。一度形成したマイクロ構造体の基板を再度所定のパターンで露光現像し異なる色に着色した電着樹脂液を塗布することを繰り返すことで可能となる。
【実施例】
【００２０】
以下に本発明の実施例および比較例を挙げてさらに具体的に説明するが、これによって本発明が限定されるものではない。なお、実施例、比較例中の部は、特に断りのない限り重量部である。
製造例１
攪拌装置、還流冷却器および窒素導入管を備えた３リットルの４つ口フラスコにイソプロパノール１７．２５部、ブチルセロソルブ８．７５部を仕込み、９０℃に昇温した。別にイソプロパノール１２．５部、アクリル酸５部、２−ヒドロキシエチルメタクリレート１０部、スチレン１０部、エチルアクリレート５５部、メチルメタクリレート２０部、アゾビスイソブチロニトリル１．２５部の混合液を滴下ロートに仕込み、前記フラスコ内に１２０分かけて滴下した。滴下終了後、さらにイソプロパノール０．５部、アゾビスイソブチロニトリル０．２５部を、３０分毎に２回添加したのちに、さらに９０℃で１２０分反応を続けた。得られた共重合体は、Ｔｇ１９．０℃、ＳＰ値９．３６であった。
【００２１】
製造例２
攪拌装置、還流冷却器および窒素導入管を備えた３リットルの４つ口フラスコにイソプロパノール１７．５部、ブチルセロソルブ８．７５部を仕込み、９０℃に昇温した。別にイソプロパノール１２．５部、アクリル酸４．５部、２−ヒドロキシエチルメタクリレート１０部、スチレン１０部、エチルアクリレート４５部、メチルメタクリレート３０．５部、アゾビスイソブチロニトリル１．２５部の混合液を滴下ロートに仕込み、前記フラスコ内に１２０分かけて滴下した。滴下終了後、さらにイソプロパノール０．５部、アゾビスイソブチロニトリル０．２５部を、３０分毎に２回添加したのちに、さらに９０℃で１２０分反応を続けた。得られた共重合体は、Ｔｇ３０．８℃、ＳＰ値９．３５であった。
【００２２】
製造例３
攪拌装置、還流冷却器および窒素導入管を備えた３リットルの４つ口フラスコにイソプロパノール８部、ブチルセロソルブ９．６部を仕込み、９０℃に昇温した。別にイソプロパノール１８．４部、アクリル酸６部、２−ヒドロキシエチルアクリレート１０部、２−ヒドロキシエチルメタクリレート５部、エチルアクリレート３９部、メチルメタクリレート４０部、アゾビスイソブチロニトリル１部の混合液を滴下ロートに仕込み、前記フラスコ内に１２０分かけて滴下した。滴下終了後、さらにイソプロパノール３部、アゾビスイソブチロニトリル０．２５部を、３０分毎に２回添加したのちに、さらに９０℃で１２０分反応を続けた。得られた共重合体は、Ｔｇ２９．１℃、ＳＰ値９．５５であった。
【００２３】
製造例４
攪拌装置、還流冷却器および窒素導入管を備えた３リットルの４つ口フラスコにイソプロパノール１０．５部、ブチルセロソルブ７部を仕込み、９０℃に昇温した。別にイソプロパノール１８．４部、アクリル酸６部、２−ヒドロキシエチルアクリレート１５部、ｎ−ブチルアクリレート３３部、メチルメタクリレート４６部、アゾビスイソブチロニトリル１部の混合液を滴下ロートに仕込み、前記フラスコ内に１２０分かけて滴下した。滴下終了後、さらにイソプロパノール０．３部、アゾビスイソブチロニトリル０．２部を、３０分毎に３回添加したのちに、さらに９０℃で１２０分反応を続けた。得られた共重合体は、Ｔｇ１５．７℃、ＳＰ値９．５５であった。
【００２４】
製造例５
攪拌装置、還流冷却器および窒素導入管を備えた３リットルの４つ口フラスコにイソプロパノール１０．５部、ブチルセロソルブ７部を仕込み、９０℃に昇温した。別にイソプロパノール１８．４部、アクリル酸６部、２−ヒドロキシエチルアクリレート１０部、ｎ−ブチルアクリレート５０部、メチルメタクリレート３４部、アゾビスイソブチロニトリ
ル１部の混合液を滴下ロートに仕込み、前記フラスコ内に１２０分かけて滴下した。滴下終了後、さらにイソプロパノール０．３部、アゾビスイソブチロニトリル０．２部を、３０分毎に３回添加したのちに、さらに９０℃で１２０分反応を続けた。得られた共重合体は、Ｔｇ−４．８℃、ＳＰ値９．３６であった。
【００２５】
実施例１
製造例１で得られたビニル系共重合体１４１部とメラミン樹脂（日本サイテックインダストリー株式会社製  サイメル２８５）を４２．９部、ジメチルアミノエタノール１．９部、イソプロパノール２４部、ブチルセロソルブ２部を加え攪拌を続けながら脱イオン水２５．３部添加して攪拌を行い電着用原液を得た。別の容器にこの電着用原液を１３３．３部仕込み攪拌しながら脱イオン水を８６６部とジメチルアミノエタノール１．７部を投入し電着樹脂液を得た。
【００２６】
比較例１
製造例２で得られたビニル系共重合体１４１．５部とメラミン樹脂（日本サイテックインダストリー株式会社製  サイメル２８５）を４２．９部、ジメチルアミノエタノール１．７部、イソプロパノール２４部、ブチルセロソルブ１．２部を加え攪拌を続けながら脱イオン水２６部添加して攪拌を行い電着用原液を得た。別の容器にこの電着用原液を１３３．３部仕込み攪拌しながら脱イオン水を８６６部とジメチルアミノエタノール１．６部を投入し電着樹脂液を得た。
【００２７】
比較例２
製造例３で得られたビニル系共重合体１４３．５部とメラミン樹脂（日本サイテックインダストリー株式会社製  サイメル２８５）を４２．９部、ジメチルアミノエタノール２．２部、イソプロパノール３５部、ブチルセロソルブ９部を加え攪拌を続けながら脱イオン水２７部添加して攪拌を行い電着用原液を得た。別の容器にこの電着用原液を１４５．３部仕込み攪拌しながら脱イオン水を８５２．６部とジメチルアミノエタノール２．１部を投入し電着樹脂液を得た。
【００２８】
比較例３
製造例４で得られたビニル系共重合体１３８．４部とメラミン樹脂（日本サイテックインダストリー株式会社製  サイメル２８５）を４７部、ジメチルアミノエタノール３．７部、イソプロパノール２６部、ブチルセロソルブ５部を加え攪拌を続けながら脱イオン水２５．４部添加して攪拌を行い電着用原液を得た。別の容器にこの電着用原液を１３３．６部仕込み攪拌しながら脱イオン水を８６５．２部とジメチルアミノエタノール１．２部を投入し電着樹脂液を得た。
【００２９】
比較例４
製造例５で得られたビニル系共重合体１３８．４部とメラミン樹脂（日本サイテックインダストリー株式会社製  サイメル２８５）を４７部、ジメチルアミノエタノール３．７部、イソプロパノール２６部、ブチルセロソルブ５部を加え攪拌を続けながら脱イオン水２５．４部添加して攪拌を行い電着用原液を得た。別の容器にこの電着用原液を１３３．６部仕込み攪拌しながら脱イオン水を８６５．２部とジメチルアミノエタノール１．２部を投入し電着樹脂液を得た。
【００３０】
（１）電着用基板の製造
電着用基板は、シリコンウエハ導電性基板にポジ型フォトレジストを塗布して、複数の直径１００μｍの円を間隔３００μｍで配置したパターンのフォトマスクを用い露光現像して作製した。
（２）電着樹脂用組成物の評価
実施例１、比較例１〜４で調整した電着樹脂液を使用し、常法に従って陽極に前記導電性基板を、陰極にＳＵＳ３０４板を用いて、１０μｍの塗膜厚が得られる条件で電着塗装を実施した。次いで電着塗装された基板を取り出して充分に水洗したのち、９０℃の温度で３０分間乾燥した。
電着塗膜が直径約１００μｍの半球状のマイクロレンズ形状が得られるものを○とし、半球状のマイクロレンズ形状が得られないものは×としその時の形状を評価した。
評価結果は、表１に示すとおりであった。ガラス転位温度Ｔｇの範囲又は溶解性パラメーターＳＰ値の範囲のいずれかが本発明の範囲を外れる電着樹脂用組成物は、実用可能なマイクロレンズ形状を得ることができなかった。
【００３１】
【表１】
0005852435.tif 000002
【００３２】
他の実施例
実施例１の電着液に水性顔料（山陽色素株式会社製、赤顔料：ＥＭＡＣＯＬ  ＳＦ  ＲＥＤ  ＧＡ４０１２、青顔料：ＥＭＡＣＯＬ  ＳＦ  ＢＬＵＥ  ＧＡ４０１１、緑顔料：ＥＭＡＣＯＬ  ＳＦ  ＧＲＥＥＮ  ＧＡ４０１３）を体積濃度で３％添加し３色の電着液を作製した後、緑、青、赤の順で上記方法にて電着塗布を繰り返すことにより３原色のカラーフィルターに使用可能なマイクロレンズを作製した。これらのマイクロレンズは、いずれも半球状のマイクロレンズ形状を有し、カラーフィルターとして使用可能なものであった。
【産業上の利用可能性】
【００３３】
本発明の電着樹脂用組成物を使用することでマイクロ構造体の作製は容易となり、顔料で着色することでカラー化も可能となり産業上極めて有用である。